(57)【要約】 【課題】従来のナノ突起構造体をさらに改良して、広範な用途が期待できるナノ突起構造体を提供する。【解決手段】金属銅３などに低真空下で高エネルギービームが照射されることにより成長された突起２からなるナノ突起構造体であって、当該ナノ突起構造体は、高エネルギービームの照射方向が成長途中で変更されて、屈曲状または湾曲状または螺旋コイル状に形成されていることを特徴とするナノ突起構造体。および、突起２の成長途中で高エネルギービームの照射方向を変えることにより、突起２を屈曲状または湾曲状または螺旋コイル状に成長、形成することを特徴とするナノ突起構造体の製造方法。【選択図】図４
2008221439.tif 000002
【特許請求の範囲】
【請求項１】
金属に低真空下で高エネルギービームが照射されることにより、高エネルギービームの照射方向に向かって成長されたナノ突起構造体であって、当該ナノ突起構造体は、高エネルギービームの照射方向が突起の成長途中に変更されることによって、屈曲状または湾曲状または螺旋コイル状に形成されていることを特徴とするナノ突起構造体。
【請求項２】
金属は、塑性加工により塑性歪みが付与されたものである請求項１に記載のナノ突起構造体。
【請求項３】
金属は、大気中で予め低温酸化処理がなされている請求項１又は２に記載のナノ突起構造体。
【請求項４】
金属に低真空下で高エネルギービームが照射されることにより、高エネルギービームの照射方向に向かって成長されたナノ突起構造体であって、前記金属は、その表面の一部に塑性歪みが加えられた塑性領域が形成されており、この塑性領域に高エネルギービームが照射されて、金属の表面に選択的に形成されたことを特徴とするナノ突起構造体。
【請求項５】
金属に低真空下で高エネルギービームを照射して、金属の表面に高エネルギービームの照射方向に向けて突起を成長させるナノ突起構造体の製造方法であって、突起の成長途中に高エネルギービームの照射方向を変えることにより、突起を屈曲状または湾曲状または螺旋コイル状に成長、形成することを特徴とするナノ突起構造体の製造方法。
【発明の詳細な説明】
【技術分野】
【０００１】
本発明は、電気的、磁気的、機械的な用途への応用が期待できるナノ突起構造体及びその製造方法に関するものである。
【背景技術】
【０００２】
原子や分子を堆積して特別構造の結晶表面や人工格子などのマイクロ・ナノ物質を、ボトムアップ方式で作成する場合において、適当な条件のもとでは自己組織化が進行する。自己組織化を利用すると基板表面のわずかな原子が堆積した突起を基にして針状の結晶を成長させて金属のナノロッドを作成したりすることができる。
【０００３】
このような自己組織化を利用したナノ突起構造体に係る発明を、発明者らは特許文献１として先に開示した。この開示に係るものは、圧延などによって形成された集合組織に、Ａｒイオンビームなどの高エネルギービームを照射して、その照射領域に集合組織の優先方位に突出するナノ突起構造体を成長、形成させたものであって、このものは、各種デバイスや機能材料等への適用が期待される。このようなナノ突起構造体を、さらに多様な機能、構造を有するものとすれば、各種デバイス等への広範な用途が期待できる。
【特許文献１】特開２００５−２６２３７３号公報  （図４）
【発明の開示】
【発明が解決しようとする課題】
【０００４】
本発明は、上記した従来のナノ突起構造体をさらに改良して、広範な用途が期待できるナノ突起構造体及びその製造方法を提供することを課題とする。
【課題を解決するための手段】
【０００５】
上記の課題を解決するためになされた本発明のナノ突起構造体は、金属に低真空下で高エネルギービームが照射されることにより成長されたナノ突起構造体であって、当該ナノ突起構造体は、高エネルギービームの照射方向が成長途中で変更されて、屈曲状または湾曲状または螺旋コイル状に形成されていることを特徴とするものである。
【０００６】
上記した発明において、金属は、塑性加工により塑性歪みが付与されたものとすることができ、また、金属は、大気中で予め低温酸化処理がなされたものとすることができる。
【０００７】
また、本発明のナノ突起構造体は、金属に低真空下で高エネルギービームが照射されることにより、高エネルギービームの照射方向に向かって成長されたナノ突起構造体であって、前記金属は、その表面の一部に塑性歪みが加えられた塑性領域が形成されており、この塑性領域に高エネルギービームが照射されて、金属の表面に選択的に形成されたことを特徴とするものである。
【０００８】
また、本発明のナノ突起構造体の製造方法は、金属に低真空下で高エネルギービームを照射して金属の表面に突起を成長させるナノ突起構造体の製造方法において、突起の成長途中に高エネルギービームの照射方向を変えることにより、突起を屈曲状または湾曲状または螺旋コイル状に成長、形成することを特徴とするものである。
【発明の効果】
【０００９】
本願発明のナノ突起構造体は、屈曲状または湾曲状または螺旋コイル状に形成されているので、この特異な形状により、半導体、ＳＱＵＩＤ磁力計、各種センサーなどの電気的、磁気的用途、微小なコイルバネなどの機械的用途への応用が期待できる。
また、本発明のナノ突起構造体は、金属の表面にマイクロ・ナノ突起が文字や回路などの形状に選択的に形成されているので、各種のデバイス等への応用が期待できる。
また、本発明のナノ突起構造体の製造方法は、上記のような多用途への応用が期待できるナノ突起構造体を容易に製造することができるという利点がある。
【発明を実施するための最良の形態】
【００１０】
本発明のナノ突起構造体は、金属に低真空下で高エネルギービームが照射されることにより成長されたものである。高エネルギービームが照射される金属として、板状の金属、お椀状の孔が多数明けられた金属メッシュ等を用いることができる。また、金属として、銅、亜鉛、シリコン、ニッケル、アルミニウム、鉄、チタンなどの金属を用いることができる。
以下に、金属銅を用いた場合を例に本発明を説明する。
【００１１】
金属銅として、鋳造、熱間圧延、熱間鍛造等により製造されたものをそのまま用いることができるが、冷間圧延などの冷間加工を施して転位を導入し塑性歪みを蓄積させたものを用いるのが望ましい。塑性歪みを付与することによりこの歪みを開放しようとする効果によりナノ突起構造体である突起を迅速に成長させることができるからである。
【００１２】
冷間加工された金属銅には、直接Ａｒイオンビームなどの高エネルギービームを照射することができる。また、冷間加工前の金属を或いは冷間加工された金属を、予め大気中で低温酸化処理して、金属銅の表面にＣｕＯ、Ｃｕ２Ｏなどの酸化物からなる小突起を形成したうえで、高エネルギービームを照射することもできる。金属銅を予め大気中で予備加熱した場合には、酸化によって形成された小突起を核として、円錐状ナノ突起構造体を成長、形成させることができる。
【００１３】
上記低温酸化処理は、２００〜７００℃の間で１分から５時間の間で行うことができる。２００℃未満では効果的に金属銅を酸化させることができないからであり、７００℃超では酸化の程度が強すぎるし、又、冷間加工された金属銅が再結晶されてしまうからである。また、１分未満ではやはり金属銅の酸化が不十分であるからであり、５時間を超えると酸化の程度が強くなりすぎスケール等が発生してしまうからである。この低温酸化処理によって核となる小突起が生成される。小突起はＣｕＯからなる酸化物である場合が多い。
【００１４】
以上のような金属銅に、１０−３Ｐａ程度すなわち１０−２〜１０−３Ｐａの低真空下で、高エネルギービームとしてのＡｒイオンビームを照射する。１０−２Ｐａより真空度が低い場合には、Ａｒイオンビームの照射に伴い金属銅の酸化が進行しすぎるからであり、１０−３Ｐａを超える高真空ではＡｒイオンビームが照射できず、また酸素が不足して形成される突起への酸素の補給が不足するからである。
【００１５】
以上のような条件のもとにおいて、Ａｒイオンビームを照射すると、突起がそのＡｒイオンビームの照射方向に成長する。その機構の模式図を、予め低温酸化処理した金属銅を用いた場合を例として図１に示す。すなわち、Ａｒイオンビームが照射されると低温酸化処理により形成された小突起が、その照射方向に再対向した小突起１を核として、円錐状ナノ突起構造体となる突起２が成長される。
【００１６】
すなわち、Ａｒイオンが金属銅３に照射されると、スパッタ効果で表面の銅原子が活性化されて、銅原子が表面拡散によって移動する。表面拡散する銅原子は小突起１の先端に向かって移動し、この銅原子は低真空中に残留する酸素と結合して、Ｃｕ２Ｏなどの酸化物となって、Ａｒイオンビームの照射方向に向かって成長する。かくして、円錐状ナノ突起構造体となる突起２が成長されることとなる。
【００１７】
図２には、Ａｒイオンビームの照射角度を４０〜９０°の間で変化させた場合の突起２の成長状態の例を示すが、突起２がＡｒイオンビームの照射方向に向かって伸びて形成されていることが分かる。
【００１８】
突起２の成長途中でＡｒイオンビームの照射方向を変えた場合の突起２の成長について、図３に基づき以下に説明する。
図３（ａ）の状態は、図２（ｄ）の状態と同じく板状の金属銅に対して垂直方向からＡｒイオンビームを照射した場合であって、突起２は真上の方向に伸びて成長される。この成長途中において、図２（ｂ）のように突起２の先端部に対して水平方向からＡｒイオンビームが照射された場合には、金属銅の原子は、そのビームの方向に向けて成長されることになるので、突起２は水平方向に伸びる。
【００１９】
そして、再び垂直方向から突起２の先端部に対してＡｒイオンビームを照射した場合には、突起２は垂直方向に伸長されることとなるので、図３（ｃ）に示すように、折れ曲がった屈曲状の突起２が形成されることとなる。このようなＡｒイオンビームの照射方向を変えることによって、Ｌ字形、コの字形、或いは左右に蛇行して折れ曲がった屈曲状のナノ突起構造体を製造することができる。
【００２０】
また、例えば図２（ａ）の如くＡｒイオンビームの照射角度を４０°などの鋭角にして金属銅３に照射しつつ、金属銅３上下方向の位置調整と回転とを行った場合には、図４に示すような螺旋コイル状の突起２を形成することができる。金属銅３の回転は、例えば金属銅３をステージ上に載せてこのステージを回転させることによって行うことができる。また、Ａｒイオンビーム自体を上昇させつつゆっくり旋回させても同様に螺旋コイル状に突起を成長させることができる。
【００２１】
すなわち、突起３の成長速度が２０分当たりで８μｍである場合には、この成長速度に対応してステージ等を回転させることによって、螺旋コイルの太さやピッチを適宜調整することができる。
【００２２】
図５には、金属の塑性域に選択的に形成されたマイクロ・ナノ突起を示す。塑性域は、ポンチによる打刻、部分的なプレス、ショットピーニングその他の局部的に歪みを付与することが可能な適宜の方法を用いて、焼鈍された金属に歪みを加えることによって形成することができる。このような塑性域が形成されたＣｕなどの金属にＡｒイオンビームなどの高エネルギービームを照射することによって、金属の表面に文字や回路などを描いてマイクロ・ナノ突起を選択的に成長させることができる。
【００２３】
上記した選択的成長は、塑性歪みを加えられた部分に蓄積された歪みエネルギーが、Ａｒイオンビームの照射によって開放され、いわゆる再結晶化が起こった結果もたらされるものと解される。その他に金属表面をマスク等で選択的に酸化させてからＡｒイオンビーム照射することにより選択的に円錐状ナノ突起構造体突起もしくは針状構造体を成長させるなど種類（相、形状、大きさ）の異なる小突起体をパタニングすることもできる。
【００２４】
また、歪みを加えた銅などの金属にＡｒイオンビームを照射することにより、アスペクト比（長さ/直径の比）が１０以上若しくは１００以上のナノ突起構造体もしくは針状構造体を成長させることができる。アスペクト比の上限は１０００若しくは１００００とすることができる。このナノ突起構造体は内部に双晶を含む単結晶であったり、竹の節状（バンブー構造）のものであったりする。
【００２５】
予備酸化処理を施していない金属にＡｒイオンビームを照射したときに形成されたアスペクト比の大きいナノ突起構造体の例を、図６の透過電子顕微鏡（ＴＥＭ）像により示す。図６に示すナノ突起構造体は、約３μｍの長さであってＣｕからなり、その表面はＣｕ２Ｏからなるシェルによって覆われている。ナノ突起構造体の伸長方向は、〔１−１０〕方向である。また、ナノ突起構造体の基部には、ナノ突起構造体の成長方向に沿う複数本のすじが認められる。
【００２６】
当該ナノ突起構造体の先端部を拡大して図７に示す。先端部には、複数本のすじが認められ、このすじは双晶界面であって、ナノ突起構造体は双晶構造を有することが分かる。双晶の間隔は約３ｎｍという小さいものである。
【００２７】
塑性加工後金属にＡｒイオンビームを照射したときに形成されたナノ突起構造体の例を、図８、９の走査電子顕微鏡（ＳＥＭ）像により示す。このナノ突起構造体は、圧延した銅板に皿状の穴を明け低温で焼鈍後穴の側面にＡｒイオンビーム照射を行った時に得られる銅突起体で、特に図９に示すように竹のようにいくつかの節を有する所謂バンブー構造のものである。当該ナノ突起構造体は長い針状であるので、取扱いが容易で配線や接点などへの用途が期待できる。アスペクト比を１０以上若しくは１００以上とすることによって、これら用途への有効活用を図ることができる。アスペクト比は大きい方が好ましいことはいうまでもない。
【００２８】
なお、上記したようなナノ突起構造体を生成せしめる高エネルギービームとしては、Ａｒイオンビームのようなイオンビームの他、このイオンビームと同等の衝撃とスパッタ効率を金属に与えることが可能な電子線、レーザービーム、Ｘ線、γ線、中性子線、粒子ビーム等を用いることができる。また、高エネルギービームとしてイオンビームを用いる場合には、加速電圧として照射欠陥の導入されにくい低加速電圧例えばＡｒイオンでは３〜１０ｋＶ程度、ビーム電流としては０．５〜１．５ｍＡ程度を採用することができる。さらに、高エネルギービームの照射角度については、その角度が小さすぎると金属銅に対して効率良くエネルギーを供給することが困難となるので、金属銅の表面に対する入射角度を、２０〜９０°とするのが望ましい。
【００２９】
以上に説明したように本願発明のナノ突起構造体は、屈曲状、湾曲状、螺旋コイル状に形成されているので、その特異な形態より独特の電子的特性を発揮することができ、広範な電子部品への用途が期待できる。また、マイクロマシンなどのコイルバネ、センサーなどとしても利用することが期待できる。さらに本発明のマイクロ・ナノ突起は、金属の表面に選択的に形成されているので、本各種のデバイスへの応用が期待できる。したがって、本発明はナノテクノロジーの分野における工業的価値が大なものである。
【図面の簡単な説明】
【００３０】
【図１】ナノ突起構造体の成長機構を示す模式図である。
【図２】Ａｒイオンビームの照射方向とナノ突起構造体の成長方向との対応を示す走査電子顕微鏡像である。
【図３】ナノ突起構造体が屈曲状に成長する状態を示す説明図である。
【図４】ナノ突起構造体が螺旋コイル状に成長する状態を示す説明図である。
【図５】金属の塑性域に選択的に形成されたマイクロ・ナノ突起を示す走査電子顕微鏡像である。
【図６】ナノ突起構造体の一例を示すＴＥＭ像である。
【図７】図６のナノ突起構造体の先端部の拡大図である。
【図８】金属の円孔内壁に形成されたナノ突起構造体を示すＳＥＭ像である。
【図９】図８のナノ突起構造体の拡大図である。
【符号の説明】
【００３１】
１  核となる小突起、２  突起、３  金属銅、
【図１】
2008221439.tif 000003
【図３】
2008221439.tif 000004
【図４】
2008221439.tif 000005
【図２】
2008221439.tif 000006
【図５】
2008221439.tif 000007
【図６】
2008221439.tif 000008
【図７】
2008221439.tif 000009
【図８】
2008221439.tif 000010
【図９】
2008221439.tif 000011